(57)【要約】【解決手段】  複数枚の織物層とこれら各織物層間に介在されたサンドイッチ層とからなる多層構造織物であって、上記織物層の少なくとも最上層と最下層とは互いにその経糸及び／又は緯糸が接結することにより結合していると共に、上記サンドイッチ層の少なくとも一層が、経糸及び緯糸の少なくとも一部に高機能性繊維の糸が組織点を形成せずに配列されてなることを特徴とする高強力複合織物。【効果】  本発明の高強力複合織物は、高強力・高モジュラス等の高機能性繊維の機能を有し、しかも柔軟性にも優れ、通常の衣料素材と同様な扱いも可能である。また、本発明によれば、かかる高強力複合織物を効率よく製造することができる。【選択図】  なし【特許請求の範囲】
【請求項１】
複数枚の織物層とこれら各織物層間に介在されたサンドイッチ層とからなる多層構造織物であって、上記織物層の少なくとも最上層と最下層とは互いにその経糸及び／又は緯糸が接結することにより結合していると共に、上記サンドイッチ層の少なくとも一層が、経糸及び緯糸の少なくとも一部に高機能性繊維の糸が組織点を形成せずに配列されてなることを特徴とする高強力複合織物。
【請求項２】
上側織物層と下側織物層の経糸及び／又は緯糸が接結することによりこれら上下の織物層が結合していると共に、上記上下の織物層間に経糸及び緯糸の少なくとも一部に高機能性繊維の糸を用い、これら経糸と緯糸とが組織点を形成せずに配列されたサンドイッチ層が上記上下の織物層を形成する経糸及び緯糸と接結することなく介在されてなる三層構造であることを特徴とする請求項１記載の高強力複合織物。
【請求項３】
前記高機能性繊維がアラミド繊維、炭素繊維、ガラス繊維、又は金属繊維である請求項１又は２記載の高強力複合織物。
【請求項４】
経糸を複数列に亘って供給し、それぞれの列に緯糸を挿入するに当たり、偶数列の少なくとも一列において、経糸及び緯糸の少なくとも一部に高機能性繊維の糸を用い、奇数列経糸は開口して緯糸を挿入して製織することにより織物層を形成し、偶数列経糸は開口せずに緯糸を挿入し、偶数列経糸と緯糸とを組織点を形成させずに配列させてサンドイッチ層を形成し、この際、少なくとも最上層と最下層の経糸と緯糸とは、一定個所で接結させて少なくとも最上側織物層と最下側織物層とを結合させて多層構造とすることを特徴とする高強力複合織物の製造方法。
【請求項５】
経糸を三列に亘って供給し、それぞれの列に緯糸を挿入するに当たり、偶数列経糸及び緯糸の少なくとも一部に高機能性繊維の糸を用い、奇数列経糸は開口して緯糸を挿入して製織することにより織物層を形成し、偶数列経糸は開口せずに緯糸を挿入し、偶数列経糸と緯糸とを組織点を形成させずに配列させてサンドイッチ層を形成し、この際、上記織物層の経糸と緯糸とは、それぞれ偶数列経糸及び緯糸と接結させることなく一定個所で接結させて上側織物層と下側織物層とを結合させて三層構造とすることを特徴とする請求項４記載の高強力複合織物の製造方法。
【発明の詳細な説明】
【技術分野】
【０００１】
本発明は、高強力・高モジュラスであって、柔軟性にも優れた高強力複合織物及びその製造方法に関する。
【背景技術】
【０００２】
一般的に、アラミド繊維等の高機能性繊維といわれるものは、高強力・高モジュラスが特徴であるが、その反面、結節や摩擦に弱い欠点がある。これらの欠点を補う目的で繊維状態で二層構造にしたり、布状でコーティング・ラミネートしたりする方法が提案されている。例えば、釣り糸用としては、コアＰＰ（ポリプロピレン）・シースナイロンの二層構造糸が、織編物用としては、コアアラミド・シースコットンの二層構造糸が、その他紐用としてアラミドロープのウレタンコーティングされたもの等が提案されている。しかし、これらは製造工程が煩雑であったり、コーティング・ラミネートしたものや、高機能性繊維からなる織編物を含浸、コーティング・ラミネートしたものは剛性が増加したりするなどの問題があった。
高機能性繊維は、その特徴を最大限に発揮させるため、繊維を１本ずつ並べたシート状で使用するのが望ましいが、シートは乱れやすく必然的に織物として使用せざるを得ない。しかし、織物では、接結点があるため、結節強力が低い繊維にとってはマイナス要因となり、折り曲げや摩耗に伴う品質低下が懸念されていた。
なお、本発明に関連する公知文献としては、下記のものがある。
【０００３】
【特許文献１】特開２００２−１８０５９９号公報
【発明の開示】
【発明が解決しようとする課題】
【０００４】
本発明は、上記事情に鑑みなされたもので、高機能性繊維の剛性や強力を低下させることなく、高機能性繊維の機能を最大限に生かすことのできる高強力複合織物及びその製造方法を提供する。
【課題を解決するための手段】
【０００５】
本発明者は、上記目的を達成するため鋭意検討を重ねた結果、高機能性繊維の糸を一本ずつ並べたシート状態とすることは至難の技であったが、多層織の構成を採用することでこれを克服し、経糸及び緯糸が互いにクロスせずに単に平行に並んだ状態の高機能性繊維の糸を含む層を形成することができることを見い出した。
即ち、本発明者は、経糸を複数列に亘って供給し、それぞれの列に緯糸を挿入するに当たり、偶数列の少なくとも一列において、経糸及び緯糸の少なくとも一部に高機能性繊維の糸を用い、奇数列経糸は開口して緯糸を挿入して製織することにより織物層を形成し、偶数列経糸は開口せずに緯糸を挿入し、偶数列経糸と緯糸とを組織点を形成させずに配列させてサンドイッチ層を形成し、この際、少なくとも最上層と最下層の経糸と緯糸とは、一定個所で接結させて少なくとも最上側織物層と最下側織物層とを結合させて多層構造織物を得ることができ、この多層構造織物のサンドイッチ層は、高機能性繊維の糸が経糸は経糸、緯糸は緯糸で単純に平行に並んだ状態であり、接結もされていないため、過度に剛性を高めることなく、高強度・高モジュラスであっても柔軟性を有し、繊維の折り曲げによる劣化も生じにくく、また、高機能性繊維の糸が並行にならんだサンドイッチ層が織物層で挟まれているため、高機能性繊維の摩耗等による品質低下も防止できることを知見し、本発明をなすに至った。
【０００６】
従って、本発明は以下の高強力複合織物及びその製造方法を提供する。
（１）複数枚の織物層とこれら各織物層間に介在されたサンドイッチ層とからなる多層構造織物であって、上記織物層の少なくとも最上層と最下層とは互いにその経糸及び／又は緯糸が接結することにより結合していると共に、上記サンドイッチ層の少なくとも一層が、経糸及び緯糸の少なくとも一部に高機能性繊維の糸が組織点を形成せずに配列されてなることを特徴とする高強力複合織物。
（２）上側織物層と下側織物層の経糸及び／又は緯糸が接結することによりこれら上下の織物層が結合していると共に、上記上下の織物層間に経糸及び緯糸の少なくとも一部に高機能性繊維の糸を用い、これら経糸と緯糸とが組織点を形成せずに配列されたサンドイッチ層が上記上下の織物層を形成する経糸及び緯糸と接結することなく介在されてなる三層構造であることを特徴とする（１）記載の高強力複合織物。
（３）前記高機能性繊維がアラミド繊維、炭素繊維、ガラス繊維、又は金属繊維である（１）又は（２）記載の高強力複合織物。
（４）経糸を複数列に亘って供給し、それぞれの列に緯糸を挿入するに当たり、偶数列の少なくとも一列において、経糸及び緯糸の少なくとも一部に高機能性繊維の糸を用い、奇数列経糸は開口して緯糸を挿入して製織することにより織物層を形成し、偶数列経糸は開口せずに緯糸を挿入し、偶数列経糸と緯糸とを組織点を形成させずに配列させてサンドイッチ層を形成し、この際、少なくとも最上層と最下層の経糸と緯糸とは、一定個所で接結させて少なくとも最上側織物層と最下側織物層とを結合させて多層構造とすることを特徴とする高強力複合織物の製造方法。
（５）経糸を三列に亘って供給し、それぞれの列に緯糸を挿入するに当たり、偶数列経糸及び緯糸の少なくとも一部に高機能性繊維の糸を用い、奇数列経糸は開口して緯糸を挿入して製織することにより織物層を形成し、偶数列経糸は開口せずに緯糸を挿入し、偶数列経糸と緯糸とを組織点を形成させずに配列させてサンドイッチ層を形成し、この際、上記織物層の経糸と緯糸とは、それぞれ偶数列経糸及び緯糸と接結させることなく一定個所で接結させて上側織物層と下側織物層とを結合させて三層構造とすることを特徴とする（４）記載の高強力複合織物の製造方法。
【発明の効果】
【０００７】
本発明の高強力複合織物は、高強力・高モジュラス等の高機能性繊維の機能を有し、しかも柔軟性にも優れ、通常の衣料素材と同様な扱いも可能である。また、本発明によれば、かかる高強力複合織物を効率よく製造することができる。
【発明を実施するための最良の形態】
【０００８】
本発明の高強力複合織物は、複数枚の織物層とこれら各織物層間に介在されたサンドイッチ層とからなる多層構造織物であって、上記織物層の少なくとも最上層と最下層とは互いにその経糸及び／又は緯糸が接結することにより結合していると共に、上記サンドイッチ層の少なくとも一層が、経糸及び緯糸の少なくとも一部に高機能性繊維の糸が組織点を形成せずに配列されてなり、好ましくは上記サンドイッチ層が上記織物層を形成する経糸及び緯糸と接結することなく介在されてなる、奇数層の織物である。
【０００９】
ここで、本発明のサンドイッチ層の形成に用いられる高機能性繊維としては、特に制限されないが、アラミド繊維（パラ型、メタ型）、炭素繊維、ガラス繊維、ステンレス、銅等の金属繊維等を挙げることができる。これらの繊維は１種単独で又は２種以上を混合して使用することができる。また、上記高機能性繊維の糸の形態も特に制限されないが、通常、フィラメントやスパンの何れでも良い。フィラメント糸を用いる場合は、高機能性繊維が有する機能を発揮させるため、５０〜２０００ｄの太さのものを用いることが好ましく、更に好ましくは１５０〜１０００ｄである。
【００１０】
本発明の高強力複合織物は、多層構造のサンドイッチ層の少なくとも一層を形成する経糸及び緯糸の少なくとも一部に高機能性繊維の糸を用いるものであるが、高機能性繊維の糸と共にサンドイッチ層を形成する経糸及び緯糸に用いられる糸としては、後述する織物層に使用される糸として例示する糸と同様のものを挙げることができる。この場合、サンドイッチ層に含まれる高機能性繊維の割合は使用用途により適宜選定され、サンドイッチ層が複数層存在する場合、全てのサンドイッチ層を経糸及び緯糸の少なくとも一部に上記高機能性繊維の糸を用いて形成してもよく、或いはサンドイッチ層の少なくとも一層を除く他の層を上記高機能性繊維の糸以外の糸、つまり後述する織物層に使用される糸を用いて形成してもよいが、本発明においては、特に織物強力の点から全てのサンドイッチ層の経糸及び緯糸を１００％高機能性繊維の糸とするのがより好ましい。
【００１１】
上記サンドイッチ層の上下に形成される織物層に使用される糸としては、特に限定されず、綿、麻、羊毛、絹等の天然繊維、レーヨン、キュプラ、ポリノジック、高強度再生セルロース繊維（例えば、商品名：テンセル）等の再生繊維、アセテート等の半再生繊維、ナイロン、ポリエステル、アクリル、ポリプロピレン等の合成繊維等の紡績糸や長繊維等を含む糸を使用することができる。これらは１種単独で又は２種以上を混用して使用することができるが、産業資材としての用途には、特にポリエステル、ナイロン、ポリプロピレン等を含む糸を好適に使用することができる。また、一般衣料の用途には、特に上記した天然繊維等を含む糸を好適に使用することができる。
【００１２】
上記織物層の織組織としては特に制限されず、平織り、綾織り、朱子織り、及びこれらの変化組織等を挙げることができる。また、上記織物層はそれぞれ同一又は異なる織組織としてもよく、経糸及び緯糸に用いられる糸もそれぞれ同一又は異種の糸を用いることができる。更に、糸や織物には染色やプリントがされていても構わないし、柄、模様等が織出されたものであってもよい。
【００１３】
本発明の高強力複合織物は、上記複数の織物層とこれら各織物層間に介在するサンドイッチ層とからなる多層構造を有するものであるが、例えば、全体で三層構造であれば、上側織物層と下側織物層とこれら織物層間に介在するサンドイッチ層とからなり、全体で五層構造であれば、上側織物層と中間織物層と下側織物層とこれら各織物層間に介在するサンドイッチ層とからなるものである。
【００１４】
次に、本発明の高強力複合織物の製造方法は、経糸を複数列に亘って供給し、それぞれの列に緯糸を挿入するに当たり、偶数列の少なくとも一列における経糸及び緯糸の少なくとも一部に高機能性繊維の糸を用い、奇数列経糸は開口して緯糸を挿入して製織することにより織物層を形成し、偶数列経糸は開口せずに緯糸を挿入し、偶数列経糸と緯糸とを組織点を形成させずに配列させてサンドイッチ層を形成し、この際、少なくとも最上層と最下層の経糸と緯糸とは、好ましくはそれぞれ偶数列経糸及び緯糸と接結させることなく、一定個所で接結させて少なくとも最上側織物層と最下側織物層とを結合させて多層構造とするものである。
【００１５】
ここで、本発明においては、多層構造織物の最上層及び最下層と、最上層及び最下層から奇数番目にあたる層（即ち、織物層）に用いられる経糸及び緯糸を奇数列経糸及び緯糸という。同様に、最上層及び最下層から偶数番目にあたる層（即ち、サンドイッチ層）に用いられる経糸及び緯糸を偶数列経糸及び緯糸という。
【００１６】
織物層の経糸及び緯糸に用いられる糸としては上記したものと同様のものを用い、サンドイッチ層を形成する高機能性繊維の糸も上述したものを用いる。経糸は、例えば三列や五列等の複数列に亘って供給し、それぞれの列に緯糸を挿入して同時に複数枚の層を形成するが、このとき偶数列の少なくとも一列において経糸及び緯糸の少なくとも一部として上記高機能性繊維の糸を使用する。
【００１７】
次に、奇数列経糸は、開口して緯糸を挿入して織物層を製織し、偶数列経糸は、開口せずに緯糸を挿入し、経糸と緯糸とを交錯させず、組織点を形成しないように配列させて、糸が単に並んだ状態のシート状のサンドイッチ層を形成する。例えば、三層構造とし、サンドイッチ層を構成する経糸及び緯糸のすべてに高機能性繊維の糸を用いる場合、織物層を構成する糸と高機能性繊維の糸の２種類を２：１で整経を行い、緯糸も同じ２種類の糸を２：１の割合で打ち込み織成することができる。
【００１８】
上記織物層の製織方法は常法に従って行うことができ、織密度は使用用途に応じて適宜決定されるが、織物層の織密度は、経糸密度３０〜１００本／ｃｍ程度が好ましく、緯糸は３０〜１００本／ｃｍ程度が好ましい。サンドイッチ層の密度は、表・裏を構成する織物とのバランス面から、経糸密度、緯糸密度共に３０〜１００本／ｃｍが好ましい。サンドイッチ層の密度が小さすぎると高機能性繊維の並行度合いが乱れる場合があり、大きすぎると生産性の低下・風合いの硬化等が生じる場合がある。
【００１９】
本発明の高強力複合織物においては、少なくとも最上層と最下層の経糸と緯糸とは、それぞれ好ましくは偶数列経糸及び緯糸と接結させることなく、一定個所で接結させて、少なくとも最上側織物層と最下側織物層とを結合させる。接結方法は、複数の層が分離せず、高機能性繊維の糸を含むサンドイッチ層がずれない程度であれば特に制限されず、最上側織物層の経糸を最下側織物層の緯糸に接結してもよく、最上側織物層の緯糸を最下側織物層の経糸に接結してもよく、或いは、最上側織物層の経糸及び緯糸が共に、最下側織物層の経糸及び緯糸に接結されていてもよく、この際、接結する最上側及び最下側織物層の経糸と緯糸の組み合わせは任意である。中間織物層の経糸及び緯糸は、最上側織物層及び最下側織物層の経糸及び緯糸のいずれにも接結させなくてもよいが、中間織物層の経糸又は緯糸が、最上側織物層及び最下側織物層のいずれか一方、或いは両方の経糸又は緯糸と接結されていてもよいし、中間織物層の経糸及び緯糸が、最上側織物層及び最下側織物層のいずれか一方、或いは両方の経糸及び緯糸と接結されていてもよい。この際の接結する最上側、中間及び最下側織物層の経糸と緯糸の組み合わせは任意である。これらのなかでも、最上側織物層と最下側織物層の緯糸及び経糸共に接結するのが好ましい。接結方法は、点接結や線接結等いずれの方法でも構わないが、接結点はサンドイッチ層の高機能性繊維を並行にするために、できるだけ細かい方が好ましく、また全面か１本おきぐらいの方が良く、線接結がより好ましい。
【００２０】
このようにして得られた高強力複合織物は、その後、必要に応じて精練、漂白、染色、起毛、柔軟仕上げ加工などを常法に従って行うことができる。
【００２１】
本発明の高強力複合織物は、サンドイッチ層として組織点を形成しない、経糸及び緯糸がそれぞれが単に平行に並んだ状態の高機能性繊維の糸を含む層を有し、該サンドイッチ層の上下に織物層を配置して上記サンドイッチ層を保護することで、結節や摩耗による高機能性繊維の損傷を防ぐことができ、高強力・高モジュラスといった高機能性繊維の特性を最大限に発揮させることができるものである。また、上記サンドイッチ層の高機能性繊維の糸を含む経糸及び緯糸は組織点を形成せず、織物層とは接結されていないため、高機能性繊維が有する機能を損なうことなく、高強力でありながら柔軟性にも富む織物を得ることができるものである。本発明の高強力複合織物は、各種産業資材用として有効に利用することができ、更には、高機能性繊維は染色性に劣るという欠点もあるが、本発明の高強力複合織物は、織物層を染色・プリント等することができるため、衣料素材としての用途にも用いることができるものである。
【実施例】
【００２２】
以下、実施例及び比較例を示し、本発明を具体的に説明するが、本発明は下記の実施例に制限されるものではない。なお、下記例において％は質量％を示す。
【００２３】
［実施例１］
図１に示す組織図に従い、下記製織条件で織物を作製した。図１中、黒く塗りつぶしたところは経糸が上になっているところであり、○印はアラミド繊維（テクノーラ：登録商標、帝人（株）製）を示す。また、ハッチング部は縦方向と横方向における接結点を示している。図２はこの織物の（ａ）Ａ−Ａ断面図、（ｂ）Ｂ−Ｂ断面図、（ｃ）Ｃ−Ｃ断面図、（ｄ）Ｄ−Ｄ断面図を示し、１〜３はそれぞれ上側織物層、サンドイッチ層、下側織物層の緯糸を、４〜６はそれぞれ上側織物層、サンドイッチ層、下側織物層の経糸を示す。
経糸      ポリエステルスパン  ３０番手（ａ）
テクノーラ          ２００ｄ（ｂ）
ａ：ｂ＝２：１交互
緯糸      ポリエステルスパン  ３０番手（ａ）
テクノーラ          ２００ｄ（ｂ）
ａ：ｂ＝２：１交互
目付    ３２８ｇ／ｍ2
テクノーラ    ３６％
【表１】
2005344256.tif 000002
【００２４】
［比較例１，２］
テクノーラの代わりにポリエステルスパン、ポリエステルフィラメントをそれぞれ使用した以外は実施例１と同様な条件で織物を織製した。
【００２５】
得られた織物について、ＪＩＳ  Ｌ  １０９６に準じ性能（強力）を比較した。結果を表２に示す。
【表２】
2005344256.tif 000003
【図面の簡単な説明】
【００２６】
【図１】本発明の高強力複合織物の一例を示す組織図である。
【図２】本発明の織物の（ａ）Ａ−Ａ断面図、（ｂ）Ｂ−Ｂ断面図、（ｃ）Ｃ−Ｃ断面図、（ｄ）Ｄ−Ｄ断面図である。
【符号の説明】
【００２７】
１  上側織物層緯糸
２  サンドイッチ層緯糸（テクノーラ）
３  下側織物層緯糸
４  上側織物層経糸
５  サンドイッチ層経糸（テクノーラ）
６  下側織物層経糸
【図１】
2005344256.tif 000004
【図２】
2005344256.tif 000005